(57)【要約】【課題】一体成形による緻密質れんが部とポーラスれんが部との複層構造からなる内部構造を有する複層式の上ノズルにおいて、緻密質れんが部とポーラスれんが部とから、あるいは複数のポーラスれんが部相互からのガスの吹き分けを確実に行うことができ、より効果的にガスを溶鋼中に吹き込むことができるようにすること。【解決手段】緻密質れんが部４を構成する緻密質れんがの平均気孔径を５μｍ以下、通気率を０．００５ｃｍ３・ｃｍ／（ｃｍ２・ｓｅｃ・ｃｍ・Ｈ２Ｏ）以下とし、緻密質れんが部４の通気率とポーラスれんが部２ａ，２ｂの通気率の比を１／４以下にする。【選択図】図２
2014147959.tif 000002
【特許請求の範囲】
【請求項１】
一体成形による緻密質れんが部とポーラスれんが部との複層構造からなる内部構造を有するガス吹き込み機能を持つタンディッシュ用上ノズルにおいて、前記緻密質れんが部の通気率と前記ポーラスれんが部の通気率の比が１／４以下であることを特徴とするタンディッシュ用上ノズル。
【請求項２】
前記緻密質れんが部は、粒径が１ｍｍ以上３ｍｍ以下の酸化物系耐火物原料２５〜４５質量％と、粒径が０．１ｍｍ以上１ｍｍ未満の酸化物系耐火物原料３０〜５０質量％とを含む原料を使用したものである請求項１に記載のタンディッシュ用上ノズル。
【請求項３】
前記酸化物系耐火物原料は、酸化物系の中性耐火物原料から選択される１種又は２種以上である請求項２に記載のタンディッシュ用上ノズル。
【請求項４】
前記酸化物系耐火物原料は、酸化物系の塩基性耐火物原料から選択される１種又は２種以上である請求項２に記載のタンディッシュ用上ノズル。
【請求項５】
前記緻密質れんが部は、平均気孔径が５μｍ以下、通気率が０．００５ｃｍ３・ｃｍ／（ｃｍ２・ｓｅｃ・ｃｍ・Ｈ２Ｏ）以下である請求項１乃至４のいずれかに記載のタンディッシュ用上ノズル。
【請求項６】
請求項１乃至４のいずれかに記載のタンディッシュ用上ノズルの緻密質れんが部を構成する緻密質れんがであって、平均気孔径が５μｍ以下、通気率が０．００５ｃｍ３・ｃｍ／（ｃｍ２・ｓｅｃ・ｃｍ・Ｈ２Ｏ）以下である緻密質れんが。
【発明の詳細な説明】
【技術分野】
【０００１】
本発明は 連続鋳造設備においてタンディッシュから鋳型（モールド）へ溶鋼を供給する経路において、タンディッシュ底部に設置されるスライディングノズル装置の上プレートの上部に装着される、ガス吹き込み機能を持つタンディッシュ用上ノズル（以下、単に「上ノズル」ともいう。）及びその一部を構成する緻密質れんがに関する。
【背景技術】
【０００２】
溶鋼などの溶融金属の連続鋳造において、アルミナなどの非金属介在物（以下「アルミナ等」という。）の浮上分離促進、耐火物への付着防止などを目的として、タンディッシュ底部から上ノズルを通してＡｒガスやＮ２ガスなどによるガス吹き込みが実施されている。
【０００３】
さらに近年においては、スライディングノズル装置の絞り部により近い部位からガス吹き込みができ、しかもモールド内溶鋼流の状況に応じガス吹き込み量を上下で独立して調整することによってガス吹き込みが極めて有効に行え、ノズルの閉塞防止が可能な、ポーラス部分と緻密質部分とからなる複数の層を備える上ノズルによるガスの吹き分けが実施されている。
【０００４】
具体的に図を用い説明する。連続鋳造において、溶鋼をタンディッシュからモールドに注入する際に従来から図１に示すようなスライディングノズル装置Ｓが用いられている。このスライディングノズル装置ＳはタンディッシュＴの底部に設置され
上ノズルＮが装着された上プレート６を有し その下面に下プレート７及び浸漬ノズル８が装着され、これらをスライドさせてモールド１０への溶鋼量をコントロールするようになっている。
【０００５】
このようなスライディングノズル装置Ｓではアルミナ等の析出によるノズル閉塞防止対策として従来から上ノズルＮによるガス吹き込みが広く実施されている。そして、このノズル閉塞の防止を有効に行うためには、導入するガスを有効に溶鋼流中に吹き分ける必要がある。そこで、上ノズルとしては、図２に示されるような緻密質れんが部４により区分けされた上部側と下部側との双方のポーラスれんが部２ａ、２ｂにそれぞれ別個にガス導入管９ａ，９ｂが連結される、いわゆる複層式の上ノズルが汎用されている。
【０００６】
これによればスライディングノズル装置の絞り部により近い部位からガス吹き込みができると共に、モールド内溶鋼流の状況に応じて、ガス吹き込み量を上下で独立して調整でき、ガス吹き込み（ガスバブリング）が極めて有効に行えるものとなる。具体的には複層式の上ノズルＮでは、上部のポーラスれんが部２ａの内周面から吹き出すガスの気泡がタンディッシュＴ内の溶鋼を攪拌すると共に、下部のポーラスれんが部２ｂの内周面から吹き出すガスの気泡が溶鋼と共に浸漬ノズル８側に下がり、溶鋼中に懸濁するアルミナ等の粒子を捕捉してモールド１０内へ流出させ、浸漬ノズル８内壁へのアルミナ等の付着・堆積を防止するようにしている。したがって、このような複層式の上ノズルＮにおいては、緻密質れんが部４により区分けされた上下のポーラスれんが部２ａ，２ｂそれぞれからのガスの吹き分けが完全に行われることが理想である。
【０００７】
しかし、従来の複層式の上ノズルにおいては、特に緻密質れんが部４とポーラス耐火物部２ａ，２ｂとを一体成形により製作する場合、上下のポーラス耐火物部２ａ，２ｂを遮断する緻密質れんが部４に十分な緻密性が得られず、この緻密質れんが部４からもガスが吐出し、その分ポーラスれんが部２ａ，２ｂからは溶鋼に必要量のガスが均一に吹き込まれず、この領域でアルミナ等が付着しやすくなる。さらに付着したアルミナ等が成長すると、吹き込みガスとして有効なガス量が減少し、下方の浸漬ノズル８に多量のアルミナ等が付着して短時間でノズル詰まりを起こす。浸漬ノズル８にノズル詰まりが生じると、浸漬ノズル８からの溶鋼吐出流が不均一になり、モールド１０内の湯面が変動し、ブレイクアウト等の操業トラブルの原因となる。
【０００８】
すなわち、複層式の上ノズルは、ガス吹き込み量の調整（吹き分け）を行うことを目的としているものの、従来の複層式の上ノズルでは緻密質れんが部４からのガス吐出が発生することにより
例えば上部のポーラスれんが部２ａからのガス吹き込みに着目すると、そのポーラスれんが部２ａより均一なガス吐出が行われず、その結果、アルミナ等を除去することができず、ノズル閉塞防止が有効に図れないものになっていた。つまり、緻密質れんが部４からのガス吐出をほぼ完全に防止しなければガスの有効な吹き分けはできず、ノズル閉塞の防止にも限界が生じてくるのである。
【０００９】
複層式の上ノズル自体は、特許文献１〜５にも開示されている。しかし、その緻密質れんが部を構成する緻密質れんがはいずれも見掛気孔率が大きく、また、特許文献１〜５には、吹き分けを確実に行うために必要な緻密質れんが部とポーラスれんが部の特性要素についてはなんら記載されておらず、緻密質れんが部からの不本意なガス吐出が発生してしまい、ひいてはアルミナ等が付着してしまう問題があった。
【先行技術文献】
【特許文献】
【００１０】
【特許文献１】特開平５−１０４２１５号公報
【特許文献２】特開平７−２５６４１５号公報
【特許文献３】特開２００１−１８０５７号公報
【特許文献４】特開２００７−９０４２３号公報
【特許文献５】特開２０１１−１０４６２９号公報
【発明の概要】
【発明が解決しようとする課題】
【００１１】
本発明は以上のような従来技術の問題点に鑑みなされたもので、その課題は、一体成形による緻密質れんが部とポーラスれんが部との複層構造からなる内部構造を有する複層式の上ノズルにおいて、緻密質れんが部とポーラスれんが部とから、あるいは複数のポーラスれんが部相互からのガスの吹き分けを確実に行うことができ、より効果的にガスを溶鋼中に吹き込むことができるようにすることにある。
【課題を解決するための手段】
【００１２】
本発明は、一体成形による緻密質れんが部とポーラスれんが部との複層構造からなる内部構造を有する複層式の上ノズルにおいて、緻密質れんが部の原料の粒度構成を適正にすることで緻密化し、かつポーラスれんが部との通気特性を最適化することによって、ガスの吹き分けを確実に行うことができるという知見に基づいたものである。すなわち、本発明の要旨は以下のとおりである。
【００１３】
（１）一体成形による緻密質れんが部とポーラスれんが部との複層構造からなる内部構造を有するガス吹き込み機能を持つタンディッシュ用上ノズルにおいて、前記緻密質れんが部の通気率と前記ポーラスれんが部の通気率の比が１／４以下であることを特徴とするタンディッシュ用上ノズル。
（２）前記緻密質れんが部は、粒径が１ｍｍ以上３ｍｍ以下の酸化物系耐火物原料２５〜４５質量％と、粒径が０．１ｍｍ以上１ｍｍ未満の酸化物系耐火物原料３０〜５０質量％とを含む原料を使用したものである（１）に記載のタンディッシュ用上ノズル。
（３）前記酸化物系耐火物原料は、酸化物系の中性耐火物原料から選択される１種又は２種以上である（２）に記載のタンディッシュ用上ノズル。
（４）前記酸化物系耐火物原料は、酸化物系の塩基性耐火物原料から選択される１種又は２種以上である（２）に記載のタンディッシュ用上ノズル。
（５）前記緻密質れんが部は、平均気孔径が５μｍ以下、通気率が０．００５ｃｍ３・ｃｍ／（ｃｍ２・ｓｅｃ・ｃｍ・Ｈ２Ｏ）以下である請求項１乃至４のいずれかに記載のタンディッシュ用上ノズル。
（６）請求項１乃至４のいずれかに記載のタンディッシュ用上ノズルの緻密質れんが部を構成する緻密質れんがであって、平均気孔径が５μｍ以下、通気率が０．００５ｃｍ３・ｃｍ／（ｃｍ２・ｓｅｃ・ｃｍ・Ｈ２Ｏ）以下である緻密質れんが。
【００１４】
本発明の上ノズルは、一体成形による緻密質れんが部とポーラスれんが部との複層構造からなる内部構造を有することを前提し、典型的には、緻密質れんが部を上下のポーラスれんが部間に配置した上で、緻密質れんが部の通気率とポーラスれんが部の通気率の比、すなわち、「緻密質れんが部の通気率／ポーラスれんが部の通気率」（以下「通気率比」という。）を１／４以下にすることで効果的な複層吹き、すなわち確実な吹き分けを可能とした上ノズルである。
【００１５】
本発明の上ノズルにおける緻密質れんが部は、粒径が１ｍｍ以上３ｍｍ以下の粗粒の酸化物系耐火物原料２５〜４５質量％と、粒径が０．１ｍｍ以上１ｍｍ未満の中間粒の酸化物系耐火物原料３０〜５０質量％とを含む原料を使用し、ポーラスれんが部との一体成形により得ることができる。上記の粗粒及び中間粒以外の残部は、粒径が０．１ｍｍ未満の微粒の酸化物系耐火物原料、シリカ、粘土（可塑剤）などにより構成することができ、当該残部には粒径が０．１ｍｍ以上の粒子を含まないことが好ましい。
【００１６】
緻密質れんが部の原料である酸化物系耐火物原料としては、アルミナ質、ムライト質等の酸化物系の中性耐火物原料から選択される１種又は２種以上、あるいはマグネシア質、ライム質等の酸化物系の塩基性耐火物原料から選択される１種又は２種以上が挙げられる。
【００１７】
緻密質れんが部の原料において、粒径が１ｍｍ以上３ｍｍ以下の粗粒の酸化物系耐火物原料を２５〜４５質量％とした理由は、４５質量％を超えると粗粒が多くなって粒度構成にギャップを生じ緻密な組織が得られず、通気率、平均気孔径ともに大きくなりガスの遮断効果が損なわれ、結果として通気率比が１／４以下であるという条件を満足できず、ガスの吐出部分と非吐出部分との効果的な吹き分けができなくなるからである。
【００１８】
逆に粗粒の酸化物系耐火物原料が２５質量％未満であると
中間粒や微粒が多くなるため成形時に微妙な圧力調整が必要となり、また生産性が低下し仮に成形はできても微粒が多いためラミネーション（内部亀裂）の発生や、焼成後の収縮などの問題が内在するため結果として目標とする緻密質れんが部の特性を得ることは難しい。
【００１９】
また、上述と同様に粗粒、中間粒及び微粒のバランスの観点から、粒径が０．１ｍｍ以上１ｍｍ未満の中間粒の酸化物系耐火物原料の配合量は３０〜５０質量％とし、残部は粒径が０．１ｍｍ未満の微粒とすることが好ましい。
【００２０】
一方、最密充填式として公知のアンドレアゼンやファーナスの式により連続粒度分布を有する粒度構成を用いることもよく知られているが、一体成形による緻密質れんが部とポーラスれんが部との複層構造からなる内部構造を有する複層式の上ノズルにおける緻密質れんが部に用いることは、微粒の量が多量になることから、この微粒による比表面積過多に伴う緻密化による焼成収縮のため亀裂が発生して満足のいく緻密質れんが部は得られない。
【００２１】
さらに本発明の上ノズルの緻密質れんが部及びこれを構成する緻密質れんがは、平均気孔径が５μｍ以下であり、かつ通気率が０．００５ｃｍ３・ｃｍ／（ｃｍ２・ｓｅｃ・ｃｍＨ２Ｏ）以下であることが望ましい。平均気孔径が５μｍを超え、通気率が０．００５ｃｍ３・ｃｍ／（ｃｍ２・ｓｅｃ・ｃｍＨ２Ｏ）を超える場合には  ガスを遮断することができず、ガスが緻密質れんが部内を透過して緻密質れんが部からも吐出してしまい、結果として通気率比が１／４以下であるという条件を満足できず、効果的な複層吹きのガス吹き分けを実現することが難しい。
【００２２】
すなわち、通気率比が１／４以下であるという条件を満足できない場合は、ポーラスれんが部から溶鋼にガスが均一に吹き込まれず、この領域でアルミナ等が付着する。さらに付着したアルミナ等が成長すると、吹き込みガスとして有効なガス量が減少し、下方の浸漬ノズルに多量のアルミナ等が付着して短時間でノズル詰まりを起こす。浸漬ノズルにノズル詰まりが生じると、浸漬ノズルからの溶鋼吐出流が不均一になり、モールド内の湯面が変動し、ブレイクアウト等の操業トラブルの原因となる。
【発明の効果】
【００２３】
本発明によれば緻密質れんが部の通気率とポーラスれんが部の通気率の比を１／４以下としたことで、例えば緻密質れんが部を挟んで上下にポーラスれんが部及びガス導入経路を設けた上ノズルにおいて、上部のガス導入経路から導入された吹き込みガスが緻密質れんが部から吐出したり、下部のガス導入経路から導入された吹き込みガスが緻密質れんが部から吐出したりすることが抑制される。その結果、上下のポーラスれんが部へのガス供給及び各ポーラスれんが部からのガス吹き込みを独立して確実に行うことができる。
【００２４】
このように本発明の上ノズルによれば、実使用時のガス分散を有効に防止でき、このため、導入されたガスにより効果的にガス吹きしたいポーラスれんが部からガスがノズル孔内に吐出されることになる。その結果、使用中の上ノズルの背圧低下もなくなり、かつアルミナ等も有効に除去できることによって、アルミナ等の付着によるノズル閉塞の発生も有効に防止できるので産業上の利用性は大きい。
【図面の簡単な説明】
【００２５】
【図１】連続鋳造設備においてタンディッシュから鋳型（モールド）へ溶鋼を供給する経路の構成例を示す。
【図２】図１で使用されている複層式の上ノズルの構成を示す。
【図３】水モデル試験の評価の例を示す。
【発明を実施するための形態】
【００２６】
本発明の上ノズルの内部構造に適用される複層構造のれんが部は、緻密質れんが部とポーラスれんが部とを一体成形、すなわち同時に一体加圧成形し焼成することで製造することができる。具体的には緻密質れんが部は、酸化物系耐火物原料（アルミナ質、ムライト質等の酸化物系の中性耐火物原料から選択される１種又は２種以上、あるいはマグネシア質、ライム質等の酸化物系の塩基性耐火物原料から選択される１種又は２種以上）を耐火原料骨材として使用し、可塑剤及びバインダーと共に混合、混練後、ポーラスれんが部と同時一体加圧成形、焼成することで形成することができる。
【００２７】
アルミナ質の中性耐火物原料であるアルミナ原料としては、焼結アルミナ、電融アルミナ、仮焼アルミナを使用することができる。ばん土けつ岩、シリマナイト、ボーキサイト等も使用できるが、不純物の混入が多くなるため、焼結アルミナ、電融アルミナ、仮焼アルミナを使用することが好ましい。
【００２８】
ムライト質の中性耐火物原料であるムライト原料としては、合成ムライト、電融ムライト等を使用することができる。
【００２９】
マグネシア質の塩基性耐火物原料であるマグネシア原料としては、海水焼結マグネシア、電融マグネシア、天然マグネシアを使用することができるが、不純物の焼結への影響を考慮し、純度は９５％以上であることが好ましい。
【００３０】
可塑剤としては耐火粘土が使用でき、カオリン族である木節粘土や蛙目粘土等を使用することが好ましい。
【００３１】
これらの耐火原料骨材等を混合、混練する際に使用するバインダーとしては、有機物系では、天然や合成の糊剤等（でんぷん、デキストリン、アラビアゴム、糖蜜、メチルセルロース、ポリビニルアルコール、リグニンスルフォン酸塩、ポリアクリル酸塩等）、合成樹脂（フェノール樹脂、エポキシ樹脂、アクリル樹脂等）、無機物系では、珪酸塩、リン酸塩等が使用できる。その添加量は、耐火原料骨材に対して外掛け１．５〜３質量％が好ましい。
【００３２】
混合、混練にあたっては、使用する耐火原料骨材同士及び添加するバインダーの分散を良くするため、剪断力の大きなミキサーを使用する。
【００３３】
れんが部の加圧成形には、フリクションプレス、オイルプレス等の従来から使用されているプレス機を使用できるが、最高加圧時点でのれんが部受圧面積あたりの成形圧力が１００ＭＰａ以上であることが必要であり、そのため、任意形状において、当該圧力以上で成形可能なプレス機を選択する必要がある。
【００３４】
れんが部の焼成は、トンネルキルン、シャトルキルン、電気炉等、従来から使用されている焼成機器を使用することができ、最高保持温度が１６００℃以上である温度領域で焼成を行うことが好ましい。
【実施例】
【００３５】
以下、実施例について説明する。ただし、本実施例は本発明の一態様にすぎず、本発明は下記実施例に限定されるものではない。
【００３６】
表１〜４に示す割合にて緻密質れんが部用の各種原料の秤量を行い、バインダーとしてフェノール樹脂を添加して混練し、プレス機により１００ＭＰａ以上の圧力にて上ノズル形状に成形した。この成形は事前に準備しておいたポーラスれんが部用の混練物と一体成形を行い、積層構造（複層構造）での成形体を得た。その後
乾燥工程を経て、１６００℃以上で５時間焼成した。そして、自然冷却後、当該焼成体の緻密質れんが部とポーラスれんが部からそれぞれ、各評価試験に応じた試験片を切り出し、その試験片を使用してかさ比重、見掛け気孔率、圧縮強度、平均気孔径及び通気率を評価し、さらに水モデル試験によりガスの吹き分け状況について評価した。
【００３７】
【表１】
2014147959.tif 000003
【００３８】
【表２】
2014147959.tif 000004
【００３９】
【表３】
2014147959.tif 000005
【００４０】
【表４】
2014147959.tif 000006
【００４１】
なお、上記ポーラスれんが部用の混練物は、表１、２の中性耐火物原料からなる緻密質れんが部に対しては原料としてアルミナを８０質量％以上の割合で配合し、これにバインダーとしてフェノール樹脂を添加して混練したものを使用した。その通気率は、０．０２ｃｍ３・ｃｍ／（ｃｍ２・ｓｅｃ・ｃｍＨ２Ｏ）である。一方、表３、４の塩基性酸化物からなる緻密質れんが部に対しては原料としてマグネシアを８０質量％以上の割合で配合し、これにバインダーとしてフェノール樹脂を添加して混練したものを使用した。
その通気率は、０．０２ｃｍ３・ｃｍ／（ｃｍ２・ｓｅｃ・ｃｍＨ２Ｏ）である。
【００４２】
各評価試験は、次の方法に基づいて行った。かさ密度及び見掛け気孔率はＪＩＳ
Ｒ ２１０５に準じた方法にて評価した。通気率は、ＪＩＳ Ｒ ２１１５に準じた方法にて評価した。圧縮強度はＪＩＳ Ｒ ２１０６に準じた方法にて評価した。平均気孔径は、ＪＩＳ
Ｒ １６５５に記載の水銀圧入法に準じた方法にて評価した。水モデル試験では、上述の上ノズル形状に成形、焼成された焼成体を縦方向に半分に切断したものを試験片として水槽底部に横置き状態でセットし、エアを４０Ｌ／ｍｉｎの流量で水槽内にガス吹き込み試験を実施した。評価は目視にて緻密質れんが部からのガス吐出の有無にて判断を行い、ガスの吐出が認められたものは×、認められなかったものは○とした。評価の例を図３に示す。
【００４３】
以下、表１〜４に示す本発明の上ノズルの実施例と比較例について説明する。
【００４４】
表１に示す実施例１〜５及び表２に示す比較例１〜６は主たる原料構成がアルミナ質とムライト質の構成にて評価試験を行ったものである。一方、表３に示す実施例６〜１０、表４に示す比較例７〜１１は主たる原料構成がマグネシア質の構成にて評価試験を行ったものである。
【００４５】
実施例１〜５、６〜１０は、それぞれ緻密質れんが部用の原料に粒径１ｍｍ以上３ｍｍ以下の粗粒を２５，３０，３５，４０，４５質量％、粒径０．１ｍｍ以上１ｍｍ未満の中間粒を５０，４５，４０，３５，３０質量％配合したものである。これに対して比較例１〜５、７〜１１は、それぞれ緻密質れんが部用の原料に粒径１ｍｍ以上３ｍｍ以下の粗粒を５，１０，２０，５０，５５質量％、粒径０．１ｍｍ以上１ｍｍ未満の中間粒を７０，６５，５５，２５，２０質量％配合したものである。なお、比較例６はファーナスの公式に則り計算された粒度構成の原料を使用したものである。
【００４６】
実施例１〜１０では  いずれも比較例１〜１１と比べて緻密な組織を有する緻密質れんが部が得られ、具体的には、平均気孔径が５μｍ以下、通気率が０．００５ｃｍ３・ｃｍ／（ｃｍ２・ｓｅｃ・ｃｍ・Ｈ２Ｏ）以下の緻密質れんが部を得ることができた。また、これの実施例１〜１０の緻密質れんが部を有する上ノズルは、水モデル試験において良好な吹き分けができることが確認できた。
【００４７】
比較例１〜３、７〜９では、緻密質れんが部用の原料において粒径１ｍｍ以上３ｍｍ以下の粗粒の配合量が２０質量％以下であることから中間粒や微粒が多くなり、成形時に微妙な圧力調整が必要となり、また生産性が低下し仮に成形はできても、中間粒や微粒が多いためラミネーション（内部亀裂）の発生や、焼成後の収縮などの問題が内在するため、結果として
目標とする緻密質れんが部を得ることは難しい上、得られても上記の理由で 目標とする緻密性は得られなかった。
【００４８】
比較例４、５、１０、１１では、緻密質れんが部用の原料において粒径１ｍｍ以上３ｍｍ以下の粗粒の配合量が５０％質量以上と多く、粒度構成にギャップがあるため緻密な組織を有する緻密質れんが部は得られず、その平均気孔径及び通気率はともに大きく、水モデル試験の結果、当該緻密質れんが部からガスが吐出してしまい
本来のポーラスれんが部からのガス吹きが十分に実施できなかった。これは緻密質れんが部によるガスの遮断効果が十分に発揮されず、効果的な吹き分けができなかったためと考えられる。
【００４９】
比較例６では、ファーナスの公式に則り計算された粒度構成の原料を使用したことから原料の充填性は良かったが、小さい気孔径の気孔が多くなり、目標とする緻密性は得られなかった。
【００５０】
以上の結果を踏まえ、本発明品として実施例３の緻密質れんが部を有する上ノズルを実機に供する試験を行った。また、従来品として比較例３の緻密質れんが部を有する上ノズルについても実機に供する試験を行った。その結果、従来品ではアルミナ等の付着によるノズル閉塞に伴い鋳造中止となったが、本発明品ではアルミナ等の付着防止が図れ、上ノズルの耐用寿命を向上させることができた。これは、緻密質れんが部とポーラスれんが部の吹き分けが確実に行われている効果である。
【符号の説明】
【００５１】
Ｔ  タンディッシュ
Ｎ  上ノズル
Ｓ  スライディングノズル装置
１  メタルケース
２ａ，２ｂ  ポーラスれんが部
３ａ，３ｂ  ガスプール
４  緻密質れんが部
５  シール材
６  上プレート
７  下プレート
８  浸漬ノズル
９  ガス導入パイプ
９ａ，９ｂ  ガス導入パイプ
１０  モールド
【図１】
2014147959.tif 000007
【図２】
2014147959.tif 000008
【図３】
2014147959.tif 000009